PROCESS FOR PREPARING GRAFT RUBBER COMPOSITIONS WITH IMPROVED DEWATERINGA process for the production of a graft copolymer composition is presented, which is based on acrylonitrile-styrene-acrylate (ASA) or acrylonitrile-butadiene-styrene (ABS) graft copolymers. The graft copolymers obtained by emulsion polymerization and precipitation show improved dewatering behavior after precipitation. Based on this method ASA and ABS graft copolymers with low residual humidity can be obtained. Furthermore, the invention relates to a process for the production of a thermoplastic molding composition comprising at least one thermoplastic styrene copolymer, in particular a styrene-acrylonitrile copolymer, the graft copolymer obtained by the process, and optional further components.A process for the production of a graft copolymer composition comprising: B: from 90 to 100% by weight of at least one graft copolymer B comprising: B1: 50 to 90% by weight, based on the graft copolymer B, of at least one graft base B1, obtained by emulsion polymerization of: B11: 50 to 100% by weight, based on the graft base B1, of at least one monomer B11 selected from C1-C8 alkyl(meth)acrylate and butadiene; B12: 0 to 10% by weight, based on the graft base B1, of at least on polyfunctional cross-linking monomer B12; and B13 0 to 50% by weight, based on the graft base B1, of at least one further monomer B13 selected from styrene, α-methylstyrene, C1-C4-alkylstyrene, acrylonitrile, methacrylonitrile, isoprene, butadiene, chloroprene, methyl(meth)acrylate, alkylenglycol-di(meth)acrylate, and vinylmethylether; where the sum of B11, B12, and B13 equals 100% by weight; and B2: 10 to 50% by weight, based on the graft copolymer B, of at least one graft shell B2, which is obtained via emulsion polymerization in the presence of the at least one graft base B1 of: B21: 50 to 100% by weight, based on graft shell B2, of at least one monomer B21 selected from styrene, α-methylstyrene or mixtures of styrene and at least one further monomer selected from α-methylstyrene, p-methylstyrene, and C1-C8 alkyl(meth)acrylate; and B22: 0 to 50% by weight, based on graft shell B2, of at least one monomer B22 selected from acrylonitrile or mixtures of acrylonitrile and at least one further monomer chosen from methacrylonitrile, acrylamide, vinlymethyl ether, anhydrides of unsaturated carboxylic acids, and imides of unsaturated carboxylic acids; where the total sum of graft base 61 and graft shell B2 equals 100% by weight; and K1: from 0 to 10% by weight of at least one other component K1; comprising the following steps: a) preparation of the at least one graft copolymer B encompassing emulsion polymerization of the monomers B21 and B22 in the presence of at least one graft base B1 to form the at least one graft shell B2, wherein the graft copolymer B is obtained in the form of a latex; b) precipitation of the at least one graft copolymer B after its emulsion polymerization in step a), wherein the graft copolymer B latex is mixed with at least one precipitation solution PS resulting in a precipitation mixture, wherein the at least one precipitation solution PS comprises at least one alkaline-earth metal salt, and wherein the precipitation mixture has a solid content of more than 10.2% by weight; c) mechanical dewatering of the precipitated graft copolymer B, where a graft copolymer B having a water content equal or less than 40% by weight is obtained, and wherein the molar ratio of alkaline metal ions to alkaline-earth metal ions in the graft copolymer B is equal or less than 0.16; d) optionally washing of the dewatered graft copolymer B; e) optionally drying of the dewatered graft copolymer B obtained in step c) or d); and f) optionally addition of one or more optional components K1.
탈수가 개선된 그라프트 고무 조성물을 제조하는 공정아크릴로니트릴-스티렌-아크릴레이트(ASA) 또는 아크릴로니트릴-부타디엔-스티렌(ABS) 그라프트 코폴리머를 기반으로 하는 그라프트 코폴리머 조성물의 생산을 위한 공정이 제시된다. 유화 중합 및 침전에 의해서 얻은 그라프트 코폴리머는 침전에 개선된 탈수 거동을 나타낸다. 이러한 방법을 기반으로 하여, 낮은 잔류 습도를 갖는 ASA 및 ABS 그라프트 코폴리머가 얻어질 수 있다. 또한, 본 발명은 적어도 하나 이상의 열가소성 스티렌 코폴리머, 특히, 스티렌-아크릴로니트릴 코폴리머, 이러한 공정에 의해서 얻은 그라프트 코폴리머, 및 임의의 추가 성분을 포함하는 열가소성 성형 조성물을 생산하기 위한 제조 공정에 관한 것이다.B: 90 내지 100중량%의 적어도 하나의 그라프트 코폴리머 및 K1: 0 내지 10중량%의 적어도 하나의 다른 성분 K1을 포함하는 그라프트 코폴리머 조성물을 생산하는 공정으로서, 상기 적어도 하나의 그라프트 코폴리머 B가, B1: 그라프트 코폴리머 B를 기준으로 하여, 50 내지 90 중량%의 적어도 하나의 그라프트 베이스 B1, 및 B2: 그라프트 코폴리머 B를 기준으로 하여, 10 내지 50 중량%의 적어도 하나의 그라프트 쉘 B2를 포함하고,상기 적어도 하나의 그라프트 베이스 B1이, B11: 그라프트 베이스 B1을 기준으로 하여, 50 내지 100 중량%의 C1-C8 알킬(메트)아크릴레이트로부터 선택된 적어도 하나의 모노머 B11; B12: 그라프트 베이스 B1을 기준으로 하여, 0 내지 10 중량%의 적어도 하나의 다작용성 가교 모노머 B12; 및B13: 그라프트 베이스 B1을 기준으로 하여,0 내지 50 중량%의 스티렌, 알파-메틸스티렌, C1-C4-알킬스티렌, 아크릴로니트릴, 메타크릴로니트릴, 이소프렌, 부타디엔, 클로로프렌, 메틸메타크릴레이트, 알킬렌글리콜-디(메트)아크릴레이트, 비닐메틸에테르로부터 선택된 적어도 하나의 추가의 모노머 B13의 유화 중합에 의해서 얻어지고, 상기 B11, B12 및 B13의 합이 100 중량%이고; 상기 적어도 하나의 그라프트 쉘 B2가, 적어도 하나의 그라프트 베이스 B1의 존재 하에, B21: 그라프트 쉘 B2를 기준으로 하여, 50 내지 100 중량%의 스티렌, 알파-메틸스티렌 또는 스티렌과 알파-메틸스티렌, p-메틸스티렌 및 C1-C8 알킬(메트)아크릴레이트로부터 선택된 적어도 하나의 추가의 모노머의 혼합물로부터 선택된 적어도 하나의 모노머 B21; 및 B22: 그라프트 쉘 B2를 기준으로 하여, 0 내지 50 중량%의 아크릴로니트릴 또는 아크릴로니트릴과 메타크릴니트릴, 아크릴아미드, 비닐메틸 에테르, 불포화 카르복실산의 무수물 및 불포화 카르복실산의 이미드로부터 선택된 적어도 하나의 추가의 모노머의 혼합물로부터 선택된 적어도 하나의 모노머 B22의 유화 중합을 통해서 얻어지고,그라프트 베이스 B1과 그라프트 쉘 B2의 총합이 100 중량%이고; a) 적어도 하나의 그라프트 베이스 B1의 존재 하에 모노머 B21 및 B22를 유화 중합시켜 적어도 하나의 그라프트 쉘 B2를 형성시킴을 포함하여 라텍스의 형태로 얻어지는 적어도 하나의 그라프트 코폴리머 B를 제조하는 단계;b) 단계 a)에서의 유화 중합 후에 적어도 하나의 그라프트 코폴리머 B를 침전시키는 단계로서, 그라프트 코폴리머 B 라텍스가 적어도 하나의 침전 용액 PS와 혼합되어 침전 혼합물을 생성시키고, 적어도 하나의 침전 용액 PS가 적어도 하나의 알칼리 토금속 염을 포함하고, 침전 혼합물이 10.2 중량% 초과의 고형물 함량을 갖는, 단계;c) 침전된 그라프트 코폴리머 B를 기계적으로 탈수시키는 단계로서, 40 중량% 또는 그 미만의 수분 함량을 갖는 그라프트 코폴리머 B가 얻어지고, 그라프트 코폴리머 B 내의 알칼리 토금속 이온에 대한 알칼리 금속 이온의 몰 비율이 0.16 또는 그 미만인, 단계; d) 임의로, 탈수된 그라프트 코폴리머 B를 세척하는 단계; e) 임의로, 단계 c) 또는 d)에서 얻은 탈수된 그라프트 코폴리머 B를 건조시키는 단계; 및 f) 임의로 하나 이상의 임의의 성분 K1을 첨가하는 단계를 포함하는, 그라프트 고무 조성물을 제조하는 공정.